УСТРОЙСТВО И СПОСОБ ФОРМИРОВАНИЯ АМОРФНОЙ ПОКРЫВАЮЩЕЙ ПЛЕНКИ

1. Устройство для формирования аморфной покрывающей пленки посредством выпуска пламени, содержащего частицы материала для пламенного напыления, из пистолета для пламенного напыления по направлению к материалу-основе, вызывания плавления частиц посредством пламени и охлаждения, как частиц, так и пламени, посредством охлаждающего газа перед тем, как они достигают материала-основы,
содержащее трубчатый элемент, предусмотренный в зоне плавления, в которой частицы плавятся, на пути, по которому пистолет для пламенного напыления выпускает пламя, и тем самым защищающий пламя от атмосферного воздуха в зоне плавления, причем трубчатый элемент имеет проточный канал для охлаждающего газа, выполненный вдоль трубчатого элемента и как единое целое с ним.
2. Устройство для формирования аморфной покрывающей пленки по п.1, в котором проточный канал выполнен так, что охлаждающий газ, выходящий из него, трубчато течет вокруг всей периферии пламени.
3. Устройство для формирования аморфной покрывающей пленки по п.2, в котором трубчатый элемент имеет две коаксиальные цилиндрические трубки, дистальные концы которых открыты так, что охлаждающий газ течет между этими двумя трубками и выбрасывается из пространства между дистальными концами обеих трубок.
4. Устройство для формирования аморфной покрывающей пленки по п.3, в котором площадь сечения проема между дистальными концами обеих трубок меньше, чем площадь сечения проема между телами обеих трубок.
5. Устройство для формирования аморфной покрывающей пленки по п.1, в котором охлаждающий газ представляет собой газообразный водород или инертный газ.
6. Устройство для формирования аморфной покрывающей пленки по п.5, в котором трубчатый элемент имеет проксимальный конец, который соединен с пистолетом для пламенного напыления, и этот проксимальный конец или его окрестность можно открывать для зажигания пистолета для пламенного напыления, а также можно закрывать.
7. Устройство для формирования аморфной покрывающей пленки по п.1, в котором трубчатый элемент выполнен с возможностью замены трубчатым элементом, имеющим другую длину.
8. Устройство для формирования аморфной покрывающей пленки по п.1, имеющее, между трубчатым элементом и пистолетом для пламенного напыления, воздухозаборники или отверстия для подачи инертного газа, эффективные при подавлении возникновения давления ниже атмосферного в трубчатом элементе.
9. Устройство для формирования аморфной покрывающей пленки по п.1, в котором температура внешней части пламени, окружающей центральную часть пламени в пределах диаметра 10 мм, не превышает температуру стеклования металла, который используется в форме частиц материала для пламенного напыления, когда пламя достигает материала-основы.
10. Способ формирования аморфной покрывающей пленки, включающий в себя этап нанесения пламени и частиц материала для пламенного напыления на определенную часть материала-основы с использованием устройства по п.1, при этом пламя и частицы охлаждают с помощью охлаждающего газа таким образом, что температуру поверхности упомянутой определенной части материала-основы можно поддерживать равной температуре стеклования металла, который используется в форме частиц материала для пламенного напыления, или меньшей чем эта температура, в течение периода 10 с или более.
11. Способ формирования аморфной покрывающей пленки по п.10, в котором с помощью охлаждающего газа охлаждают не только пламя и частицы, но и материал-основу, так чтобы можно было поддерживать температуру поверхности определенной части материала-основы равной температуре стеклования металла, который используется в форме частиц материала для пламенного напыления, или меньшей чем эта температура, в течение периода 10 с или более.
12. Способ формирования аморфной покрывающей пленки по п.10, в котором устройство для формирования аморфной покрывающей пленки перемещают относительно материала-основы в направлении, параллельном поверхности материала-основы, при проведении охлаждения так, чтобы температура поверхности в любой точке на материале-основе не превышала температуру стеклования металла, который используется в форме частиц материала для пламенного напыления.
13. Способ формирования аморфной покрывающей пленки с использованием устройства по п.1, в котором пламя представляет собой восстановительное пламя, которое образуется за счет использования увеличенного количества ацетилена и уменьшенного количества кислорода.
14. Способ формирования аморфной покрывающей пленки с использованием устройства по п.1, в котором охлаждающий газ в зоне быстрого охлаждения, в которой охлаждается пламя, имеет скорость течения, которая почти равна скорости пламени.